(57)【要約】【課題】  臭いや湿気などの吸着性能及び抗菌性能に優れるとともに、無機質抗菌剤等の添加剤が配合されていることを視覚的に使用者に訴えることができる抗菌性ポリウレタンフォームを提供することにある。【解決手段】  低反発性ポリウレタンフォーム等のポリウレタンフォーム中に、銀や二酸化チタン等の無機質抗菌剤及び炭素粉を含有していることを特徴とする抗菌性ポリウレタンフォームとする。前記炭素粉としては、多孔性の炭素粉を用いることができ、この多孔性の炭素粉中には、無機質抗菌剤を担持させることができる。【選択図】  図１
2004256794.tif 000002
【特許請求の範囲】
【請求項１】
ポリウレタンフォーム中に無機質抗菌剤及び炭素粉を含有していることを特徴とする抗菌性ポリウレタンフォーム。
【請求項２】
前記無機質抗菌剤が銀及び／又は二酸化チタンであることを特徴とする請求項１に記載の抗菌性ポリウレタンフォーム。
【請求項３】
前記ポリウレタンフォームが低反発性ポリウレタンフォームであることを特徴とする請求項１又は２に記載の抗菌性ポリウレタンフォーム。
【請求項４】
前記低反発性ポリウレタンフォームが、
イソシアネート成分と、
平均官能基数が２〜４で、水酸基価が３０〜６０ｍｇＫＯＨ／ｇのポリオールと、平均官能基数が２〜４で、水酸基価が２００〜２７０ｍｇＫＯＨ／ｇのポリオールとからなるポリオール成分と、
から形成されてなる低反発性ポリウレタンフォームであることを特徴とする請求項３に記載の低反発性ポリウレタンフォーム。
【請求項５】
前記低反発性ポリウレタンフォームが、
イソシアネート成分と、
平均官能基数が２〜４で、水酸基価が８０〜１２０ｍｇＫＯＨ／ｇのポリオールと、平均官能基数が２〜４で、水酸基価が１５０〜２１０ｍｇＫＯＨ／ｇのポリオールとからなるポリオール成分と、
から形成されてなる低反発性ポリウレタンフォームであることを特徴とする請求項３に記載の低反発性ポリウレタンフォーム。
【請求項６】
前記炭素粉が多孔性の炭素粉であることを特徴とする請求項１乃至５のいずれかに記載の抗菌性ポリウレタンフォーム。
【請求項７】
前記無機質抗菌剤が多孔性の炭素粉中に担持されていることを特徴とする請求項６に記載の抗菌性ポリウレタンフォーム。
【発明の詳細な説明】
【技術分野】
【０００１】
本発明は抗菌性ポリウレタンフォームに関する。より詳しくは、臭いや湿気などの吸着性能及び抗菌性能に優れるとともに、無機質抗菌剤等の添加剤が配合されていることを視覚的に使用者に訴えることができる抗菌性ポリウレタンフォームを提供することにある。
【背景技術】
【０００２】
ポリウレタンフォームは、靴底や靴の中敷、マットレスや枕等の寝具、家庭用椅子や自動車用シート等のクッション材として、或いは床材や壁材として、幅広い分野において使用されている。
ポリウレタンフォームがマットレスや枕等の寝具、家庭用椅子や自動車用シート等のクッション材として用いられる場合、使用者の汗により、また夏場のような高温多湿の環境においては空気中の湿気により、ダニやカビ等が発生しやすくなる。上述のような用途に用いられるポリウレタンフォームは、使用者と直接触れる機会が多いことから、ダニやカビ等の発生は衛生的に好ましいことではなかった。場合によっては、ダニやカビ等が大量に繁殖することにより、アトピー性皮膚炎や喘息等のアレルギー性疾患の原因となる場合があった。
【０００３】
そこで、ポリウレタンフォーム中でダニやカビ等の繁殖を抑制することを目的に、無機質抗菌剤を添加することが試みられている。
例えば、銀、銅又は亜鉛イオン等の無機質抗菌剤を添加した抗菌性ポリウレタンフォーム（特許文献１参照）や、二酸化チタンを添加した抗菌性ポリウレタンフォーム（特許文献２参照）が提案されている。
【０００４】
【特許文献１】特開平１０−１１４８１２号公報
【特許文献２】特開平１１−２０９４９５号公報
【発明の開示】
【発明が解決しようとする課題】
【０００５】
しかしながら、上述の抗菌性ポリウレタンフォームには以下のような問題が存在した。
ポリウレタンフォーム中に無機質抗菌剤を添加しても、無機質抗菌剤単独では抗菌作用が低い場合があり、特に夏場の湿気の多い時期には、カビ等の繁殖を抑制することは困難な場合があり、嫌な臭いが発生することがあった。
ポリウレタンフォーム中に無機質抗菌剤を添加しても、無機質抗菌剤は通常、微細な粉末として配合されるために、使用者が無機質抗菌剤を視認することは困難であり、無機質抗菌剤等がポリウレタンフォーム中に添加されているかどうか使用者が実感することはできなかった。
【課題を解決するための手段】
【０００６】
本発明は上記課題を解決するためになされたものであって、請求項１に係る発明は、ポリウレタンフォーム中に無機質抗菌剤及び炭素粉を含有していることを特徴とする抗菌性ポリウレタンフォームに関する。
請求項２に係る発明は、前記無機質抗菌剤が銀及び／又は二酸化チタンであることを特徴とする請求項１に記載の抗菌性ポリウレタンフォームに関する。
請求項３に係る発明は、前記ポリウレタンフォームが低反発性ポリウレタンフォームであることを特徴とする請求項１又は２に記載の抗菌性ポリウレタンフォームに関する。
請求項４に係る発明は、前記低反発性ポリウレタンフォームが、イソシアネート成分と、平均官能基数が２〜４で、水酸基価が３０〜６０ｍｇＫＯＨ／ｇのポリオールと、平均官能基数が２〜４で、水酸基価が２００〜２７０ｍｇＫＯＨ／ｇのポリオールとからなるポリオール成分と、から形成されてなる低反発性ポリウレタンフォームであることを特徴とする請求項３に記載の低反発性ポリウレタンフォームに関する。
請求項５に係る発明は、前記低反発性ポリウレタンフォームが、イソシアネート成分と、平均官能基数が２〜４で、水酸基価が８０〜１２０ｍｇＫＯＨ／ｇのポリオールと、平均官能基数が２〜４で、水酸基価が１５０〜２１０ｍｇＫＯＨ／ｇのポリオールとからなるポリオール成分と、から形成されてなる低反発性ポリウレタンフォームであることを特徴とする請求項３に記載の低反発性ポリウレタンフォームに関する。
請求項６に係る発明は、前記炭素粉が多孔性の炭素粉であることを特徴とする請求項１乃至５のいずれかに記載の抗菌性ポリウレタンフォーム。
請求項７に係る発明は、前記無機質抗菌剤が多孔性の炭素粉中に担持されていることを特徴とする請求項６に記載の抗菌性ポリウレタンフォームに関する。
【発明の効果】
【０００７】
本発明に係る抗菌性ポリウレタンフォームは、臭いや湿気などを吸着する性能、遠赤外線放射性能及び抗菌性能に優れるとともに、抗菌剤等の添加剤が配合されていることを実際に使用者に訴えることができる。
またポリウレタンフォームとして低反発性ポリウレタンフォームを使用した場合、使用者の体圧の分散性に優れ、局部的な圧迫感がなく、しかも、血流阻害の防止や床擦れ防止に有効である。
【発明を実施するための最良の形態】
【０００８】
以下、本発明に係る抗菌性ポリウレタンフォームについて詳述する。本発明に係る抗菌性ポリウレタンフォームは、ポリウレタンフォーム中に無機質抗菌剤及び炭素粉を含有していることを特徴とする。
無機質抗菌剤と炭素粉とを共に含有することにより、炭素粉がポリウレタンフォーム中の湿気を吸着するために、無機質抗菌剤を単独で含有した場合に比べて、より優れた抗菌効果を得ることができる。さらに、無機質抗菌剤と炭素粉とを共に含有することにより、黒色の炭素粉を背景として無機質抗菌剤の金属色が目立ち易くなり、使用者がポリウレタンフォーム中に無機質抗菌剤が配合されていることを容易に視認することができるようになる。
【０００９】
本発明に係る抗菌性ポリウレタンフォームにおいて、無機質抗菌剤及び炭素粉が分散されて含有されるポリウレタンフォームは、通常の軟質ポリウレタンフォームが用いられる。
より具体的に説明すると、本発明で用いられるポリウレタンフォームは、少なくとも、ポリオール成分と、イソシアネート成分と、発泡剤と、触媒とから形成される。
【００１０】
ポリオール成分は、通常の軟質ポリウレタンフォームの製造に使用されるものであれば、いずれのポリオール成分も用いることができる。具体的には、エチレングリコール、プロピレングリコール、ジエチレングリコール、ジプロピレングリコール、グリセリン、トリメチロールプロパン、１，２，６−ヘキサントリオール、トリエタノールアミン、ペンタエリスリトールエチレンジアミン、トリレジンアミン、ジフェニルメタンジアミン、テトラメチロールシクロヘキサン、メチルグルコシド、２，２，６，６−テトラキス（ヒドロキシルメチル）シクロヘキサノール、ジエチレントリアミン、ポリ尿素分散ポリオール、アミン変性ポリオール、ポリテトラメチレンエーテルグリコール、多価アルコールと二塩基酸の縮重合により得られるポリエステルポリオール等を例示することができる。本発明においては、前記したようなポリオール成分のうちの一種のみを用いてもよく、また二種以上を混合して用いても構わない。
【００１１】
イソシアネート成分は、ポリウレタンフォームの製造に用いられるものであれば、いずれのイソシアネート成分も使用することができる。例えば、ヘキサメチレンジイソシアネート、トリメチルヘキサメチレンジイソシアネート、イソホロンジイソシアネート、ジシクロヘキシルメタンジイソシアネート、シクロヘキシルジイソシアネート、リジンジイソシアネート、メチルシクロヘキサンジイソシアネート等の脂肪族ポリイソシアネート、トルエンジイソシアネート、ジフェニルメタンジイソシアネート、フェニレンジイソシアネート、ジメチルジフェニルジイソシアネート、ジアニジンジイソシアネート、キシレンジイソシアネート、テトラメチルキシレンジイソシアネート、ナフタレンジイソシアネート、ジメチルトリフェニルメタンテトライソシアネート、トリフェニルメタントリイソシアネート、トリス（イソシアネートフェニル）チオフォスフェート、ポリメリックジフェニルメタンジイソシアネート等の芳香族ポリイソシアネート、又はこれらの変成物を例示することができる。本発明においては、前記したようなイソシアネート成分のうちの一種のみを用いてもよく、また二種以上を混合して用いても構わない。
【００１２】
イソシアネート成分の配合量は、通常のポリウレタンフォームの製造における配合量であればよく、具体的には、ポリオール成分１００重量部に対して、インデックスが通常６０〜１３０、好ましくは８０〜１２０となるように調整するとよい。この理由は、インデックスが６０未満の場合、および１３０を超える場合のいずれも良好なウレタンフォームを得ることができない。
【００１３】
特に本発明ではポリウレタンフォームとして低反発性ポリウレタンフォームを使用することが好ましい。低反発性ポリウレタンフォームとは、反発弾性率が３０％以下、好ましくは０〜２０％、より好ましくは０〜１５％となるように調整されたポリウレタンフォームである。反発弾性率が３０％を超える場合は、良好な低反発性を有するフォームが得られない。
さらに、２０℃の温度条件下における点加圧戻り時間が３５秒以下、好ましくは５〜３０秒、より好ましくは７〜２５秒となるように調整された低反発性ポリウレタンフォームが望ましい。この理由は、２０℃の温度条件下における点加圧戻り時間が３５秒以下となるように調整することで、低反発性に優れるために、例えばクッション材として使用した場合、極めて良好な使用感が得られるとともに、優れた防臭性、吸湿性を得ることができる。尚、「点加圧戻り時間」とは、ある一定の温度条件下において、先端が鋭利な試験棒（長さ１０ｃｍ、直径２５ｍｍ）によって５０×３８０×３８０（ｍｍ）の試験片を最大圧縮した後に、負荷を取り除いてから元の厚さに復元するまで時間のことをいう。
モールドフォームの場合は、点加圧戻り時間が２０℃の温度条件下で、２０秒以下であることが好ましく、スラブフォームの場合は、点加圧戻り時間が２０℃の温度条件下で、１０秒以下であることが好ましい。尚、本発明において用いられるポリウレタンフォームは、モールドフォーム、スラブフォームのいずれでも良いが、モールドフォームがより好ましい。
【００１４】
前述したような低反発性ポリウレタンフォームは、通常の製造方法で製造される低反発性ポリウレタンフォームを使用することができ、特に本発明では、ポリオール成分として、平均官能基数が２〜４で、水酸基価が３０〜６０ｍｇＫＯＨ／ｇのポリオールと、平均官能基数が２〜４で水酸基価が２００〜２７０ｍｇＫＯＨ／ｇのポリオールの混合物を用いて製造した低反発性ポリウレタンフォームを用いることが好ましい。
前者のポリオールと後者のポリオールの配合量は特に限定されないが、前者のポリオールが３４〜７５重量％、後者のポリオールが２５〜６６重量％となるように配合して使用するとよい。この理由は、前者のポリオールの配合量が３４重量％未満の場合（後者のポリオールの配合量が６６重量％を超える場合）、フォームが硬くなりすぎて良好な低反発性を得ることが困難となり、また前者のポリオールの配合量が７５重量％を超える場合（後者のポリオールの配合量が２５重量％未満の場合）、フォームが柔らかくなりすぎて良好な低反発性を得ることが困難となる。
平均官能基数が２〜４で、水酸基価が３０〜６０ｍｇＫＯＨ／ｇのポリオールとして、三菱化成ダウ株式会社製のボラノールＶ３０２２Ｊ（商品名）を例示することができる。また平均官能基数が２〜４で水酸基価が２００〜２７０ｍｇＫＯＨ／ｇのポリオールとしては、三井武田ケミカル社製のＭＮ７００（商品名）を例示することができる。
尚、本発明では、２５℃の温度条件下におけるポリオール成分の粘度を４００〜６００ｃｐ、好ましくは４５０〜５５０ｃｐに調整すると良い。ポリオール成分の粘度が４００ｃｐ未満の場合、及びポリオール成分の粘度が６００ｃｐを超える場合のいずれの場合も、良好な反発弾性を有するポリウレタンフォームを形成することができない場合がある。
【００１５】
また本発明では、ポリオール成分として、平均官能基数が２〜４で、水酸基価が８０〜１２０ｍｇＫＯＨ／ｇのポリオールと、平均官能基数が２〜４で水酸基価が１５０〜２１０ｍｇＫＯＨ／ｇのポリオールとの混合物を用いて製造した低反発性ポリウレタンフォームを用いることもできる。
前者のポリオールと後者のポリオールの配合量は特に限定されないが、前者のポリオールが３４〜７５重量％、後者のポリオールが２５〜６６重量％となるように配合して使用するとよい。この理由は、前者のポリオールの配合量が３４重量％未満の場合（後者のポリオールの配合量が６６重量％を超える場合）、および前者のポリオールの配合量が７５重量％を超える場合（後者のポリオールの配合量が２５重量％未満の場合）のいずれの場合も、良好な低反発性を得ることが困難となる。
平均官能基数が２〜４で、水酸基価が８０〜１２０ｍｇＫＯＨ／ｇのポリオールとしては、三井武田ケミカル社製の商品名アクトコールＬＲ−００を例示することができる。
平均官能基数が２〜４で水酸基価が１５０〜２１０ｍｇＫＯＨ／ｇのポリオールとしては、三井武田ケミカル社製の商品名アクトコールＬＲ−０３を例示することができる。
【００１６】
さらに、本発明では、ポリオール成分として、平均官能基数が２〜４で、水酸基価が２０〜６０ｍｇＫＯＨ／ｇのポリオールと、平均官能基数が１．５〜４．５で水酸基価が２００〜３００ｍｇＫＯＨ／ｇのポリオールと、平均官能基数が２〜４で、水酸基価が８０〜１５０ｍｇＫＯＨ／ｇのポリオールの混合物を用いて製造した低反発性ポリウレタンフォームを用いることもできる。
平均官能基数が２〜４で、水酸基価が２０〜６０ｍｇＫＯＨ／ｇのポリオールの含有量は特に限定されないが、ポリオール成分全量中、４０〜８０重量％、好ましくは５０〜７０重量％とされる。
平均官能基数が１．５〜４．５で水酸基価が２００〜３００ｍｇＫＯＨ／ｇのポリオールの含有量は特に限定されないが、ポリオール成分全量中、１５〜４０重量％、好ましくは２０〜３５重量％とされる。
平均官能基数が２〜４で、水酸基価が８０〜１５０ｍｇＫＯＨ／ｇのポリオールの含有量は特に限定されないが、ポリオール成分全量中、１〜１５重量％、好ましくは５〜１３重量％とされる。
【００１７】
低反発性ポリウレタンフォームを製造する際に使用されるイソシアネート成分としては、トルエンジイソシアネート（ＴＤＩ−８０，ＴＤＩ−６５）、粗‐ジフェニルメタンジイソシアネート（Ｃｒｕｄｅ−ＭＤＩ）等を使用することが好ましい。市販品としては、三井日曹ウレタン株式会社製のタケネート８０（商品名）を例示することができる。
【００１８】
発泡剤は、ポリウレタンフォームの製造に用いられるものであれば、いずれの発泡剤も使用することができる。具体的には、トリクロロフルオロメタン、メチレンクロライド、ジクロロジフルオロメタン等のフロン系化合物の他、水、酸アミド、ニトロアルカン、或いは重炭素粉酸ナトリウム、炭素粉酸アンモニウム等を例示することができ、水または水とメチレンクロライドなどの低沸点有機化合物の混合物を使用することが好ましい。本発明においては、前記したような発泡剤のうちの一種のみを用いてもよく、また二種以上を混合して用いても構わない。
発泡剤の配合量は、通常のポリウレタンフォームの製造における配合量であればよく、具体的には、ポリオール成分１００重量部に対して、１．０〜６．０重量部、好ましくは１．８〜５．０重量部となるように調整するとよい。この理由は、発泡剤の配合量が１．０重量部未満の場合、および６．０重量部を超える場合のいずれも良好に発泡させることができず、いずれの場合も好ましくない。
【００１９】
触媒はポリウレタンフォームの製造に用いられるものであれば、いずれの触媒も使用することができる。具体的には、ジブチルチンジラウレート、ジブチルチンジアセテート、スタナスオレエート等の錫系触媒、トリプロピルアミン、トリエチレンジアミン、ジメチルエタノールアミン、トリエチルアミン、テトラメチルヘキサメチレンジアミン、Ｎ−メチルモルホリン、Ｎ−エチルモルホリン等の三級アミン系触媒の他、公知のウレタン化触媒、例えば有機金属、有機酸等を例示することができる。本発明においては、前記したような触媒のうちの一種のみを用いてもよく、また二種以上を混合して用いても構わない。
触媒の配合量は、通常のポリウレタンフォームの製造における配合量であればよく、具体的には、ポリオール成分１００重量部に対して、０．０１〜５．０重量部、好ましくは０．５〜３．０重量部となるように調整するとよい。この理由は、触媒の配合量が０．０１重量部未満の場合、および５．０重量部を超える場合のいずれも良好なウレタンフォームを得ることができない。
【００２０】
本発明においては、以上説明した各成分の他、多価アルコール、鎖延長剤、可塑剤、難燃剤、整泡剤、有機質粉末、金属水酸化物、無機質粉末、顔料、染料、着色剤、無機増量剤、有機溶媒、酸化防止剤、紫外線吸収剤、加水分解防止剤等の各成分を適宜任意に配合することができる。
尚、ポリウレタンフォームの発泡率は特に限定されないが、５０〜９０％とすることが好ましい。
【００２１】
本発明に係る抗菌性ポリウレタンフォーム中には無機質抗菌剤が配合される。本発明で用いられる無機質抗菌剤としては金属イオン抗菌剤が好ましく、例えば、銀、銅、亜鉛、二酸化チタン等を例示することができる。
特に本発明では、銀及び／又は二酸化チタンを配合することが好ましい。この理由は、銀や二酸化チタンが抗菌活性に優れるからである。炭素粉と共に配合した場合に、より優れた抗菌効果を得ることができるからである。
尚、本発明では、無機質抗菌剤として銀及び二酸化チタンを共に配合することが好ましい。この理由は、銀と二酸化チタンを共に配合することにより、それぞれ単独で配合した場合に比べて、格段に優れた抗菌性を得ることができる。
【００２２】
無機質抗菌剤の配合量は特に限定されないが、全配合成分に対して、０．０１〜３０重量％、好ましくは、０．１〜１０重量％とされる。０．０１重量％未満の含有量の場合、ポリウレタンフォームに抗菌活性を付与することができず、３０重量％を超えて配合すると、ポリウレタンフォームを製造する際に発泡を阻害する場合があり、またポリウレタンフォームから脱落する場合がある。
また無機質抗菌剤として、銀及び二酸化チタンを共に配合する場合、その配合比は、特に限定されないが、前記銀及び二酸化チタンの合計の配合量が前記配合量の範囲内であるとともに、重量比で、銀：二酸化チタン＝１：０．１〜１０、好ましくは１：０．３〜５となるように配合することが好ましい。
【００２３】
無機質抗菌剤の粒径は特に限定されないが、０．１〜３００μｍ、より好ましくは０．５〜１００μｍとされる。さらに、無機質抗菌剤の粒径は、後述する炭素粉よりも小さいことが好ましい。この理由は、無機質抗菌剤を炭素粉に担持することができるようになるとともに、無機質抗菌剤が配合されていることを使用者に訴える視覚効果に優れるからである。
【００２４】
尚、二酸化チタンは、アナターゼ型、ルチナ型、ブルッカイト型の二酸化チタンが存在する。本発明では、いずれのタイプの二酸化チタンを使用することもできるが、アナターゼ型の二酸化チタンが抗菌活性に優れるために好ましく用いられる。
【００２５】
本発明において用いられる炭素粉としては、粒径が０．０１μｍ以上であればあらゆる炭素粉を用いることができ、更に５００μｍ以上の粒径の炭素粉も使用することができる。
本発明では、０．０１μｍ以上の粒径であれば、炭素粉の粒径は特に限定されないが、１μｍ以下の炭素粉を使用する場合、０．０１〜１μｍ、好ましくは０．０１〜０．８μｍ、より好ましくは０．０５〜０．５μｍとされる。１μｍ以下の炭素粉は、ウレタンフォーム全体を黒く略均一に着色させることが主な目的とされる。粒径が０．０１μｍ未満の場合、調製が困難となるために、また１μｍを超える場合、略均一に分散させて着色効果を得ることが困難となる。
また１〜５００μｍの炭素粉を配合する場合は、好ましくは１０〜４００μｍ、より好ましくは１００〜３００μｍとされる。１〜５００μｍの炭素粉を配合する主な目的は、炭素粉が有する脱臭作用、調湿作用を効果的に得るためである。粒径が１μｍ以下の場合、脱臭作用や調湿作用が低下するために、また５００μｍ以上の場合、フォーム中に分散して保持することができないことがあるために、いずれの場合も好ましくない。
また５００μｍ以上の粒径の炭素粉を使用する場合は、５００〜２０００μｍ、好ましくは６００〜１５００μｍ、より好ましくは７５０〜１０００μｍとされる。５００μｍ以上の粒径の炭素粉を使用する主な目的は、吸湿、脱臭作用に加えて、使用者に対して炭素粉が配合されていることを視覚的に訴える視覚効果を得るためである。粒径が５００μｍ未満の場合、視覚的な効果を十分に得ることができず、また２０００μｍを超える場合、フォーム中から脱落することがあるために、いずれの場合も好ましくないからである。
【００２６】
炭素粉としては、原木を７５０〜１２００℃で焼き、３５０〜５２０℃で炭化させることにより得られる白炭、原木を４００〜７５０℃で焼き、２５０〜４５０℃で炭化させることにより得られる黒炭のいずれも好ましく用いることができる。
例えば、白炭としては、ウバメガシ（Quercus phillyraeoides）を原木とし、１２００℃前後で焼かれた備長炭などを挙げることができる。黒炭としては、クヌギ（Quercus acutissima）、コナラ（Quercus serrta Thunb）などを原木とした木炭を挙げることができる。更には、イネ科（Gramineae）に属する竹類を用いた竹炭、或いはカーボンブラックや活性炭も好適に用いることができる。特に本発明では、木炭又は竹炭等の多孔性の炭素粉を用いることが好ましく、備長炭を用いることがより好ましい。
【００２７】
本発明においては、木炭及び／又は竹炭とカーボンブラックの混合物を使用することもできる。この理由は、カーボンブラックを混合することで、木炭及び竹炭の分散性に優れる。さらに、カーボンブラックを配合することにより、ポリウレタンフォーム全体を黒く着色することができ、無機質抗菌剤を視認させる効果に優れる。カーボンブラックを配合する場合、その粒径は特に限定されないが、０．０１〜１μｍとされる。
【００２８】
木炭及び竹炭とカーボンブラックの配合比は特に限定されないが、重量比で木炭及び／又は竹炭：カーボンブラック＝１：０．５〜５、好ましくは１：１〜３、より好ましくは１：１．５〜２．５とされる。カーボンブラックの配合量が木炭及び／又は竹炭の配合量の０．５重量倍未満であると、カーボンブラックの配合による効果が得られず、またカーボンブラックの配合量が木炭及び／又は竹炭の配合量の５重量倍を超えて配合すると、木炭及び／又は竹炭の配合量が相対的に低下して吸湿性や脱臭性が低下するために、いずれの場合も好ましくない。
【００２９】
炭素粉の配合量は、全配合成分に対して０．０１〜３０重量％とするとよい。これは、炭素粉の配合量が０．０１重量％未満の場合、炭素粉を配合することによる効果が得られず、また３０重量％を超えて配合すると分散性が悪く発泡が良好に行われないことがあるために、いずれの場合も好ましくない。さらに、炭素粉の粒径が０．０１〜１μｍの場合、好ましくは０．１〜２０重量％、より好ましくは０．５〜１５重量％とするとよい。また炭素粉の粒径が１μｍ以上の場合、好ましくは０．１〜１０重量％、より好ましくは０．５〜５重量％とするとよい。
【００３０】
本発明では、無機質抗菌剤を多孔性の炭素粉中に担持させてポリウレタンフォーム中に分散させることもできる。無機質抗菌剤を多孔性の炭素粉の表面や炭素粉中の微細な気孔の表面に分散させて担持させることにより、無機質抗菌剤の分散性に優れるとともに、多孔性の炭素粉は比表面積が広いために、無機質抗菌剤を大量に配合することができ、抗菌性を高めることができる。
無機質抗菌剤を多孔性の炭素粉中に担持する場合、多孔性の炭素粉は、無機質抗菌剤の粒径よりも大きな粒径のものが用いられる。
【００３１】
無機質抗菌剤を多孔性の炭素粉中に担持させる方法は特に限定されず、炭素粉と無機質抗菌剤を水中で混合することにより担持させる方法や、炭素粉の原材料である木粉等と無機質抗菌剤とを混合した後に５００〜１０００℃の温度条件下で焼成することにより担持させる方法等を例示することができる。木粉等と無機質抗菌剤とを混合する際に、必要に応じて粘土や接着剤等の保形剤を添加することができる。
さらに、本発明では、多孔性の炭素粉の表面や気孔内面に無機質抗菌剤を担持させる方法として、析出沈殿法、気相グラフィティング法、無電解メッキ法、蒸着法などを採用することもできる。
【００３２】
上述した無機質抗菌剤と炭素粉は、前述した配合量の範囲内で配合すればよいが、特に本発明では、前述した配合量の範囲内で無機質抗菌剤と炭素粉を配合するとともに、無機質抗菌剤と炭素粉を重量比で１：０．１〜１０、好ましくは１：０．５〜５となるように配合することが好ましい。この理由は、炭素粉の配合量が無機質抗菌剤の配合量の０．１重量倍未満であると、無機質抗菌剤が配合されていることを使用者に訴える視覚効果に乏しい。炭素粉の配合量が無機質抗菌剤の配合量の１０重量倍を超えると、無機質抗菌剤の配合量に比べて炭素粉の配合量が多く、この場合も視覚効果に乏しい。
【００３３】
本発明に係る抗菌性ポリウレタンフォームは、図１に示される断面図のように、以上説明した成分から調製されるポリウレタンフォーム（２）中に炭素粉及び無機質抗菌剤が略均一となるように分散されて保持されている。また図２に示される模式断面図のように、ポリウレタンフォーム（２）中に分散されて保持された炭素粉及び無機質抗菌剤がその表面に集中して保持されている。
本発明に係る抗菌性ポリウレタンフォームは、炭素粉がポリウレタンフォーム中の嫌な臭いや湿気を吸着するとともに、無機質抗菌剤がカビ等の繁殖を抑制するために、防臭性、吸湿性、抗菌性に優れている。
しかも、ポリウレタンフォーム中の嫌な臭いや湿気に加え、ポリウレタンフォームを通過する空気中に含まれる嫌な臭いや湿気をも吸着することができるために、例えば、本発明に係る抗菌性ポリウレタンフォームを自動車用シートのクッション材として用いた場合、自動車に特有の嫌な臭いを低減することが可能である。
また、炭素粉は遠赤外線効果を有するために、例えば、抗菌性ポリウレタンフォームを寝具として使用した場合は、保温性を高めることができる。
【００３４】
本発明に係る抗菌性ポリウレタンフォームは、ポリウレタンフォームの表面だけでなく炭素粉及び無機質抗菌剤がポリウレタンフォーム中に分散されて保持されているために、一部に偏って保持された場合と比較して炭素粉や無機質抗菌剤の比表面積が増大して防臭性、吸湿性、抗菌性を高めることができる。
【００３５】
本発明に係る抗菌性ポリウレタンフォームは、あらゆる用途に用いることができるが、特に、その優れた防臭性、吸湿性、抗菌性を期待して、蒲団や枕等の寝具、椅子の座部、床材、壁材、靴底等のクッション材として好適に用いることができる。
【００３６】
次に、以上詳述した本発明に係る抗菌性ポリウレタンフォームの好適な製造方法について説明する。
本発明に係る抗菌性ポリウレタンフォームの好適な製造方法を、含有される炭素粉の粒径に応じて説明する。
まず、炭素粉の粒径が０．０１〜１μｍの場合、炭素粉と無機質抗菌剤とをポリオール成分とイソシアネート成分を混合する際に同時に混合して加熱・発泡して成型する。ポリオール成分、イソシアネート成分、炭素粉及び無機質抗菌剤を同時に混合することで、触媒が炭素粉に吸着されずに、良好に発泡を行うことができる。尚、粒径が０．０１〜１μｍの炭素粉を使用する場合、カーボンブラックを混合して用いることが好ましい。この理由は炭素粉の分散性を高めることができるからである。
【００３７】
この製造方法の一例を示すと、まず、ポリオール成分、イソシアネート成分とも、固体状の場合は加熱されて溶融される。この際の加熱温度は、通常のポリウレタンフォームの製造における温度と同様とされ、具体的には、５０〜８０℃とされる。また、必要に応じて減圧状態におかれ、脱水、脱泡が行われる。
次に、ポリオール成分に触媒・発泡剤、或いはこの他の添加剤が混合される。この際の温度は、通常のポリウレタンフォームの製造における温度と同様とされ、具体的には、１５〜６０℃とされる。
最後に、様々な添加剤が混合されたポリオール成分と、イソシアネート成分を混合する際に、同時に炭素粉及び無機質抗菌剤を配合する。加熱・発泡後、成型することにより本発明に係る抗菌性ポリウレタンフォームを製造することができる。加熱温度は概ね９０〜２５０℃とされる。
【００３８】
次に、炭素粉の粒径が１μｍを超える場合の製造方法について説明する。この製造方法は、炭素粉及び無機質抗菌剤をポリオール成分に予め混合して分散させた後に、イソシアネート成分と混合して加熱・発泡して成型することを特徴としている。
この理由は、炭素粉及び無機質抗菌剤をポリオール成分中に予め混合した後に、イソシアネート成分と混合して加熱・発泡させることにより、炭素粉及び無機質抗菌剤がポリウレタンフォーム中に偏って保持されずに、ポリウレタンフォーム中に分散されて保持されるからである。
【００３９】
この製造方法の一例を示すと、まず、ポリオール成分、イソシアネート成分とも、固体状の場合は加熱されて溶融される。この際の加熱温度は、通常のポリウレタンフォームの製造における温度と同様とされ、具体的には、５０〜８０℃とされる。また、必要に応じて減圧状態におかれ、脱水、脱泡が行われる。
次に、ポリオール成分に触媒・発泡剤、或いはこの他の添加剤が混合される。さらに、本発明においては、予め炭素粉及び無機質抗菌剤もポリオール成分に配合され、略均一となるように分散される。この際の温度は、通常のポリウレタンフォームの製造における温度と同様とされ、具体的には、１５〜６０℃とされる。
最後に、様々な添加剤が混合されたポリオール成分と、イソシアネート成分を混合して、加熱・発泡された後に成型することにより本発明に係る抗菌性ポリウレタンフォームを製造することができる。加熱温度は概ね９０〜２５０℃とされる。
【００４０】
この製造方法は、予め炭素粉が配合されて略均一となるように分散されたポリオール成分と、イソシアネート成分を混合して発泡させることにより、粒径が１μｍ以上であればどのような粒径の炭素粉であっても、炭素粉が一部に偏って保持されずに分散されて保持されたポリウレタンフォームを製造することができる。尚、粒径が５００μｍ以上の炭素粉を使用すると、図２の模式断面図に示されるように、炭素粉はポリウレタンフォーム中に分散されながらより表面に炭素粉が集中するために風合いが好ましい。
また、本発明に係る抗菌性ポリウレタンフォームの製造方法は、不連続法であっても連続法であっても、いずれも好適に採用することができる。
【００４１】
本発明に係る抗菌性ポリウレタンフォームは、スラブ発泡法によっても、またモールド発泡法によっても構わない。特に段落番号［００１５］に記載したようなポリオール成分を使用する場合は、スラブ発泡法によって、段落番号［００１６］〜［００１７］に記載したようなポリオール成分を使用する場合は、モールド発泡法によって製造することが好ましい。
尚、モールド発泡法による場合、製造されたポリウレタンフォームの表面に通気性の薄い被膜を形成することができる。ポリウレタンフォームの表面に通気性の薄い被膜が形成されることによって、ポリウレタンフォームの点加圧戻り時間が遅くなるように調節することができる。
【実施例１】
【００４２】
実施例を示すことにより、本発明をより詳細に説明する。但し、本発明は以下の実施例により何ら限定されるものではない。
（試料の調製１）
表１に示される組成により、実施例１〜４及び比較例１の各試料を調製した。調製方法は、まず、ポリオール成分に、イソシアネート成分以外の成分を予め混合した後に、このポリオール成分とイソシアネート成分を混合して反応させた。加熱炉で６０〜７５℃の条件下、１０分間加熱して熟成させることにより各試料を調製した。
尚、ポリオール成分としては、三菱化成ダウ株式会社製のボラノールＶ３０２２Ｊ（商品名）と三井武田ケミカル社製のＭＮ７００（商品名）を等量混合して使用した。またイソシアネート成分としては、トルエンジイソシアネート（ＴＤＩ−８０）を使用した。触媒としては、スタナスオクトエートを、炭素粉としては備長炭を、それぞれ使用した。
【００４３】
（試料の調製２）
表１に記載の組成に従って、実施例５の試料を調製した。調製方法は、まず、ポリオール成分に、炭素粉、無機質抗菌剤、カーボンブラック、及びイソシアネート成分以外の成分を予め混合した後に、このポリオール成分とイソシアネート成分と炭素粉を同時に混合して反応させた。加熱炉で６０〜７５℃の条件下、１０分間加熱して熟成させることにより調製した。尚、カーボンブラックは１μｍ未満の粒径を使用した。
尚、原材料としては、実施例１〜４の試料と同様のものを使用した。
【００４４】
（試験例１；硬さ及び戻り時間の測定）
上記調製した実施例１〜５及び比較例１の各試料の硬さをＪＩＳ−Ｋ６４００に規定される方法に基づいて測定した。即ち、５０×３８０×３８０（ｍｍ）の試験片を２００ｍｍφの加圧円盤を取り付けた硬さ試験機を用いて、加圧前の厚さの７５％に予備圧縮したのちに、毎分１００ｍｍの速度で元の厚さの２５％まで圧縮したときの荷重値を測定した。
また、上記調製した実施例１〜５及び比較例１の各試料に２０℃の温度条件下において一定の負荷を加えた後に、この負荷を取り除き、負荷により形成された窪みが負荷を全く加えていない状態にまで戻るまでの時間（点加圧戻り時間）を測定した。結果を表１に示す。
【００４５】
【表１】
2004256794.tif 000003
【００４６】
表１の結果の通り、本発明に係る抗菌性ポリウレタンフォームは、炭素粉を含有していないポリウレタンフォームと略同等の物性値を有することが分かる。
また、各実施例の試料は炭素粉及び無機質抗菌剤がポリウレタンフォーム中に分散されて保持されていた。
【００４７】
（試験例２；抗菌性試験）
まず、表２に示される組成に従い、実施例６、７及び比較例２、３の試料を調製した。尚、使用した原材料は、上述した試料の調製の際に使用したものと同様の原材料を使用した。また、実施例７については、銀粉末は木炭に担持させたものを使用した。
次に、上記調製した各試料を４５ｍｍ×５ｍｍ×２ｍｍの大きさに切断し、切断した各試料をそれぞれ滅菌シャーレに入れた。大腸菌数が約１０個／ｍＬとなるように調整した菌液をシャーレの中の試料に０．５ｍＬずつ滴下した。シャーレに外部から菌体が混入しないようにフィルムでシャーレの外部を覆い、室温で保管した。
２４時間経過後に菌液を採取して、培地に移し培養して、その検体の菌数を測定した。
【００４８】
【表２】
2004256794.tif 000004
【００４９】
培養した結果、比較例の試料では、試験開始前の菌数と２４時間経過後の菌数は、殆ど変化がないか、若干の増加が確認されたのに対して、実施例の試料では、殆ど大腸菌は検出されなかった。従って、本発明に係る抗菌性ポリウレタンフォームは優れた抗菌活性を有することがわかる。
【００５０】
（試験例３；視覚効果試験）
１０名のパネラーに、上記調製した実施例６と比較例３の試料を目視で確認してもらい、多くの銀粉末が配合されていると感じた試料を選択してもらった。
その結果、１０名のパネラー中、９名が実施例６の試料のほうが、銀粉末が多く配合されていると感じた。
従って、本発明に係る抗菌性ポリウレタンフォームは、添加剤が配合されていることを使用者に訴える視覚効果に優れるといえる。
【実施例２】
【００５１】
（試料の調製１）
表３に示される組成により、実施例８〜１１及び比較例１の各試料を調製した。調製方法は、まず、ポリオール成分に、イソシアネート成分以外の成分を予め混合した後に、このポリオール成分とイソシアネート成分を混合して反応させた。加熱炉で６０〜７５℃の条件下、１０分間加熱して熟成させることにより各試料を調製した。
尚、ポリオール成分としては、三井武田ケミカル社製の商品名アクトコールＬＲ−００と、三井武田ケミカル社製の商品名アクトコールＬＲ−０３とを等量混合して使用した。またイソシアネート成分としては、トルエンジイソシアネート（ＴＤＩ−８０）を使用した。触媒としては、スタナスオクトエートを、炭素粉としては備長炭を、それぞれ使用した。
【００５２】
（試料の調製２）
表３に記載の組成に従って、実施例１２の試料を調製した。調製方法は、まず、ポリオール成分に、炭素粉、無機質抗菌剤、カーボンブラック、及びイソシアネート成分以外の成分を予め混合した後に、このポリオール成分とイソシアネート成分と炭素粉を同時に混合して反応させた。加熱炉で６０〜７５℃の条件下、１０分間加熱して熟成させることにより調製した。尚、カーボンブラックは１μｍ未満の粒径を使用した。
尚、原材料としては、実施例８〜１１の試料と同様のものを使用した。
【００５３】
（試験例４；硬さ及び戻り時間の測定）
上記調製した実施例１〜５及び比較例１の各試料の硬さをＪＩＳ−Ｋ６４００に規定される方法に基づいて測定した。即ち、５０×３８０×３８０（ｍｍ）の試験片を２００ｍｍφの加圧円盤を取り付けた硬さ試験機を用いて、加圧前の厚さの７５％に予備圧縮したのちに、毎分１００ｍｍの速度で元の厚さの２５％まで圧縮したときの荷重値を測定した。
また、上記調製した実施例１〜５及び比較例１の各試料に２０℃の温度条件下において一定の負荷を加えた後に、この負荷を取り除き、負荷により形成された窪みが負荷を全く加えていない状態にまで戻るまでの時間（点加圧戻り時間）を測定した。結果を表１に示す。
【００５４】
【表３】
2004256794.tif 000005
【００５５】
表１の結果の通り、本発明に係る抗菌性ポリウレタンフォームは、炭素粉を含有していないポリウレタンフォームと略同等の物性値を有することが分かる。
また、各実施例の試料は炭素粉及び無機質抗菌剤がポリウレタンフォーム中に分散されて保持されていた。
【００５６】
（試験例５；抗菌性試験）
まず、表４に示される組成に従い、実施例１３、１４及び比較例５、６の試料を調製した。尚、使用した原材料は、上述した試料の調製の際に使用したものと同様の原材料を使用した。また、実施例１４については、銀粉末は木炭に担持させたものを使用した。
次に、上記調製した各試料を４５ｍｍ×５ｍｍ×２ｍｍの大きさに切断し、切断した各試料をそれぞれ滅菌シャーレに入れた。大腸菌数が約１０個／ｍＬとなるように調整した菌液をシャーレの中の試料に０．５ｍＬずつ滴下した。シャーレに外部から菌体が混入しないようにフィルムでシャーレの外部を覆い、室温で保管した。
２４時間経過後に菌液を採取して、培地に移し培養して、その検体の菌数を測定した。
【００５７】
【表４】
2004256794.tif 000006
【００５８】
培養した結果、比較例の試料では、試験開始前の菌数と２４時間経過後の菌数は、殆ど変化がないか、若干の増加が確認されたのに対して、実施例の試料では、殆ど大腸菌は検出されなかった。従って、本発明に係る抗菌性ポリウレタンフォームは優れた抗菌活性を有することがわかる。
【図面の簡単な説明】
【００５９】
【図１】図１は本発明に係る抗菌性ポリウレタンフォームの模式断面図である。
【図２】図２は本発明に係る抗菌性ポリウレタンフォームの模式断面図である。
【符号の説明】
【００６０】
１      本発明に係る抗菌性ポリウレタンフォーム
２      ポリウレタンフォーム
３      炭素粉
４      無機質抗菌剤
【図１】
2004256794.tif 000007
【図２】
2004256794.tif 000008